СЫРЬЕВАЯ СМЕСЬ ДЛЯ ИЗГОТОВЛЕНИЯ ОБЛИЦОВОЧНОЙ ЗОЛОКЕРАМИЧЕСКОЙ ПЛИТКИ
RAW MIXTURE FOR MANUFACTURING FINISH ASH CERAMIC TILE

Изобретение относятся к производству облицовочной золокерамической плитки.
Известна сырьевая смесь для изготовления облицовочной золокерамической плитки, содержащая до 50 мас.% каменноугольной золы, глину, кварцевый песок, доломит [1]. Прочность на изгиб золокерамической плитки, полученной из такой сырьевой смеси, составляет 18 МПа.
Задача изобретения - повышение прочности золокерамической плитки.
Технический результат достигается тем, что сырьевая смесь для изготовления облицовочной золокерамической плитки, содержащая каменноугольную золу, глину, кварцевый песок, дополнительно содержит молотый стеклобой, при следующем соотношении компонентов, мас.%:
каменноугольная зола 49,0-51,0, глина 33,0-35,0, кварцевый песок 4,0-6,0, молотый стеклобой 10,0-12,0.
2
2
3
2
2
3
2
2
Для приготовления сырьевой смеси могут быть использованы глины, характеризующиеся следующим химическим составом, мас.%: SiO 52,4-56,3; АlO 31,4-34,2; TiO 0,7-1,1; FеО 1,7-1,8; CaO 1,4-1,5; MgO 0,04-0,7; КО 2,5-2,9; NaO 0,6-0,9; п.п.п. 9,7-10,2.
2
2
3
2
3
2
2
3
Каменноугольная зола имеет состав, мас.%: SiO 40,7, АlО 15,8; FеO 13,5; CaO 8,9; MgO 4,3; NaO+KO 3,8; SO 1,4; п п.п.8,5.
Возможно использование в составе сырьевой смеси боя любого силикатного стекла (оконного листового, тарного, медицинского, светотехнического и др.).
В таблице приведены составы сырьевой смеси для изготовления облицовочной золокерамической плитки.
Компоненты
Состав, мас.%
1
2
3
Каменноугольная зола
49,0
50,0
51,0
Глина
33,0
34,0
35,0
Кварцевый песок
6,0
5,0
4,0
Молотый стеклобой
12,0
11,0
10,0
Прочность на изгиб плитки, полученной из сырьевой смеси, МПа.
~20
~20
~20
Глину измельчают до размера кусков 10-20 мм, сушат при температуре 60-70°С до влажности 3-4% и размалывают сухим способом до получения частиц размером не более 2 мм. Кварцевый песок и стеклобой измельчают до порошкообразного состояния, просеивают через сетку №014 и смешивают с каменноугольной золой и глиной. Полученную смесь увлажняют до 7-8% и под давлением 15-18 МПа формуют из нее облицовочную плитку. На поверхность плитки наносят (напыляют) слой цветной глушеной глазури и при температуре 850-900°С проводят обжиг.
Источник информации
1. Бернацкий А.Ф. Облицовочная золокерамическая плитка. // 65-я научно-техническая конференция НГАСУ (Оибстрин) «Актуальные проблемы строительной отрасли». Тез. докл. - Новосибирск. - 2008.- С.39.